УЛУЧШЕНИЕ ФОРМУЕМОСТИ ДЕФОРМИРУЕМЫХ СПЛАВОВ МЕДЬ-НИКЕЛЬ-ОЛОВО

1. Сплав медь-никель-олово, содержащий 9-15,5 мас.% Ni, 6-9 мас.% Sn и остальное -  медь, при этом сплав имеет коэффициент формуемости, который составляет ниже 2 в поперечном направлении, и/или коэффициент формуемости, который составляет ниже 2,5 в продольном направлении.
2. Сплав по п. 1, при этом сплав имеет коэффициент формуемости, который составляет ниже 1,5 в поперечном направлении.
3. Сплав по п. 1, при этом сплав имеет коэффициент формуемости, который составляет ниже 2 в продольном направлении.
4. Сплав по п. 1, при этом сплав имеет коэффициент формуемости, который составляет ниже 1 в поперечном направлении.
5. Сплав по п. 1, при этом сплав имеет коэффициент формуемости, который составляет ниже 1 в продольном направлении.
6. Сплав по п. 1, при этом сплав имеет предел текучести по меньшей мере 792,9 МПа (115 тысяч фунтов на кв. дюйм), коэффициент формуемости, который составляет ниже 1 в поперечном направлении, и коэффициент формуемости, который составляет ниже 1 в продольном направлении.
7. Сплав по п. 1, имеющий 0,2%-ый условный предел текучести по меньшей мере 792,9 МПа (115 тысяч фунтов на кв. дюйм).
8. Сплав по п. 1, имеющий 0,2%-ый условный предел текучести по меньшей мере 896,3 МПа (130 тысяч фунтов на кв. дюйм).
9. Сплав по п. 1, имеющий 0,2%-ый условный предел текучести по меньшей мере 930,8 МПа (135 тысяч фунтов на кв. дюйм).
10. Сплав по п. 1, полученный способом, включающим:
выполнение этапа первой холодной механической обработки давлением сплава медь-никель-олово до степени холодной деформации (CW в %) от 5% до 15%;
термическую обработку сплава медь-никель-олово после этапа первой холодной обработки давлением;
выполнение этапа второй холодной обработки давлением сплава медь-никель-олово до CW в % от 4% до 12%; и
снятие напряжения в сплаве посредством этапа термической обработки.
11. Сплав по п. 10, при этом термическую обработку для снятия напряжения в сплаве выполняют при температуре в диапазоне от 371,1°С (700°F) до 510°С (950°F) в течение периода времени от 3 минут до 12 минут.
12. Сплав по п. 10, при этом термическую обработку для снятия напряжения в сплаве выполняют при температуре в диапазоне от 412,8°С (775°F) до 510°С (950°F) в течение периода времени от 3 минут до 12 минут.
13. Сплав по п. 10, при этом термическую обработку после первой холодной обработки давлением выполняют путем подвергания сплава воздействию температуры от 232,2°С (450°F) до 287,8°С (550°F) в течение периода времени от 3 часов до 5 часов.
14. Сплав по п. 1, при этом сплав является спинодально-упрочненным материалом.